(57)【特許請求の範囲】
【請求項１】
インジウム酸化物とスズ酸化物と亜鉛酸化物を含む複合酸化物からなり、亜鉛とインジウムとスズの合計量に対する亜鉛の原子数率が２ａｔ％ないし７ａｔ％であり、亜鉛に対するスズの原子数比が１以上であり、かつ、亜鉛とインジウムとスズの合計量に対するスズの原子数比が５ａｔ％ないし１０ａｔ％であるとともに、少なくとも他の導体との接続部分表面が結晶性を有することを特徴とする酸化物透明導電膜。
【請求項２】
請求項１に記載の酸化物透明導電膜を電解回路の少なくとも一部として備えてなることを特徴とする電子機器。
【請求項３】
インジウム酸化物とスズ酸化物と亜鉛酸化物を含む複合酸化物からなり、亜鉛とインジウムとスズの合計量に対する亜鉛の原子数率が２ａｔ％ないし１０ａｔ％であり、亜鉛に対するスズの原子数比が１以上であり、かつ、亜鉛とインジウムとスズの合計量に対するスズの原子数率が５ａｔ％ないし１２ａｔ％であることを特徴とする酸化物透明導電膜形成用ターゲット。
【請求項４】
基板上に、インジウム酸化物とスズ酸化物と亜鉛酸化物を含む複合酸化物からなり、亜鉛とインジウムとスズの合計量に対する亜鉛の原子数率が２ａｔ％ないし７ａｔ％であり、亜鉛に対するスズの原子数比が１以上であり、かつ、亜鉛とインジウムとスズの合計量に対するスズの原子数比が５ａｔ％ないし１０ａｔ％である非晶質酸化物透明導電膜を成膜し、この非晶質酸化物透明導電膜をエッチング処理してパターニングした後、更に熱処理することで前記パターニング後の非晶質酸化物透明導電膜の少なくとも一部を結晶化することを特徴とする酸化物透明導電膜形成基板の製造方法。
【請求項５】
互いに対向する一対の基板間に液晶を挟持した液晶表示装置であって、該一対の基板の少なくとも一方の基板に請求項４記載の製造方法で得られた酸化物透明導電膜形成基板が用いられてなることを特徴とする液晶表示装置。
【発明の詳細な説明】
【０００１】
【発明の属する技術分野】
本発明は、弱酸で容易にエッチング可能であって微細加工性に優れ、更に接続抵抗も少ない酸化物透明導電膜とそれを用いた技術に関する。
【０００２】
【従来の技術】
液晶表示装置の電極回路、画素電極などに使用されている透明導電膜としてインジウムスズ酸化物（ＩＴＯ）膜が広く知られている。このインジウムスズ酸化物膜において、加熱成膜された多結晶状態のものは抵抗が２００×１０-6Ω・ｃｍ程度であって十分に低いので、液晶表示装置用導体としての低抵抗性に優れ、光の透過率が高く、ＴＣＰ（テープキャリアパッケージ）接続の際の接触抵抗としても使用に問題のない範囲で良好な低接続抵抗を有するが、このインジウムスズ酸化物膜をエッチングして回路や画素電極を形成するためには、ＨＣｌとＨＮＯ3の混合酸、ＨＣｌとＨ2ＳＯ4の混合酸等の強酸のエッチング液が必要である。ところが、このような強酸をエッチング液としてインジウムスズ酸化物膜のエッチング加工を行うと、サイドエッチングが著しく、微細加工することが困難であった。
【０００３】
更に、液晶表示装置は年々微細化が進められておりインジウムスズ酸化物膜からなる電極や配線以外の部分において更に低抵抗化が必要な配線は、従来のクロムからなる配線やタンタルからなる配線に代えて銅からなる配線が用いられてきている。
ところが、前述のインジウムスズ酸化物膜をエッチングする際に用いる強酸のエッチング液は、銅配線に対して著しいエッチング能を有し、インジウムスズ酸化物膜のエッチングレートと銅のエッチングレートが大きく異なり、しかもサイドエッチ量も大きいために、インジウムスズ酸化物膜をエッチングする強酸を用いると銅配線に断線を生じさせてしまう問題がある。逆に、銅配線に対してエッチング能の低い希塩酸や有機酸ではインジウムスズ酸化物膜をエッチングできない問題がある。
【０００４】
なお、特殊な製造方法でアモルファス状態のインジウムスズ酸化物膜を得る技術も知られており、このアモルファス状態のインジウムスズ酸化物膜は有機酸でのエッチングが可能なことも知られているが、このアモルファス状態のインジウムスズ酸化物膜は接触抵抗が高い欠点がある。
また、インジウムスズ酸化物膜を室温で成膜すると、微結晶構造となり易く、抵抗が１０００×１０-6Ω・ｃｍ程度と高くなるので、満足な接続抵抗ではなくなる問題がある。
【０００５】
そこで従来、インジウムスズ酸化物膜に代わる透明導電膜としてインジウム亜鉛酸化物（ＩＺＯ）膜が注目されている。このインジウム亜鉛酸化物膜は、室温成膜でも４００×１０-6Ω・ｃｍ程度の低い抵抗値を得ることができ、光透過率がインジウムスズ酸化物膜と同程度で、弱酸でエッチングが可能であり、弱酸でエッチングした場合のサイドエッチ量が少ないので、微細加工にも適した優れた透明導電膜であることが知られている。更に、インジウム亜鉛酸化物膜を用いると銅配線を腐食させないエッチング液として、例えば希塩酸を選択することができ、希塩酸のエッチング液を用いることで、インジウム亜鉛酸化物膜と銅配線の混合した回路構成を採用しても微細加工が可能になる利点がある。
【０００６】
【発明が解決しようとする課題】
ところが本発明者らは、前述のインジウム亜鉛酸化物膜を前述の液晶表示装置用配線として用い、この配線をＴＣＰ（テープキャリアパッケージ）接続した場合において、接続抵抗が大きくなり、液晶表示装置の微細化配線を更に推進した場合に、問題になることを知見した。また、本発明者らは、インジウム亜鉛酸化物膜を大気中に保管した場合に経時的に接触抵抗が上昇してしまうことを知見した。
【０００７】
本発明は前記事情に鑑みてなされたもので、弱酸での微細化エッチングが可能であり、接続抵抗も低く、光透過率も優秀であり、ＴＣＰ接続する場合の抵抗も低くでき、経時的に抵抗値が変動しない酸化物透明導電膜の提供を目的とする。
更に本発明は、このような優れた特徴を有する酸化物透明導電膜を形成する際に用いて好適なターゲットの提供を目的とする。
本発明は、前記酸化物透明導電膜を備えた基板の製造方法を提供すること、並びに前記の製造方法で得られた基板を備えた液晶表示装置を提供することを目的とする。
【０００８】
【課題を解決するための手段】
本発明者らは先の知見に基づき、インジウム亜鉛酸化物膜のＴＣＰ接続時の抵抗が高い原因について研究した。その結果、インジウムスズ酸化物膜とインジウム亜鉛酸化物膜は、アモルファス状態であると、大気中に放置されると水分、酸素または有機物との反応により表面部分に高抵抗層が生成され、この高抵抗層の存在により接触抵抗が高くなることを発見した。そして更に研究を重ねた結果、インジウム亜鉛酸化物膜の電子キャリアの発生源であるＩｎ2Ｏ3の酸素欠損（過剰Ｉｎ）が大気中の水分、酸素または有機物と結合し、酸素欠損型導電機構が阻害される結果として高抵抗層が生成されるものとの結論に至った。
【０００９】
本発明の酸化物透明導電膜は前述の課題を解決するために、インジウム酸化物とスズ酸化物と亜鉛酸化物を含む複合酸化物からなり、亜鉛とインジウムとスズの合計量に対する亜鉛の原子数率が２ａｔ％ないし７ａｔ％であり、亜鉛に対するスズの原子数比が１以上であり、かつ、亜鉛とインジウムとスズの合計量に対するスズの原子数比が５ａｔ％ないし１０ａｔ％であるとともに、少なくとも他の導体との接続部分表面が結晶性を有することを特徴とする。
インジウム酸化物とスズ酸化物と亜鉛酸化物を含む複合酸化物であり、少なくとも接続部分においてスズが亜鉛よりも多い組成とされ、少なくとも接続部分が結晶性を有する酸化物透明導電膜であるならば、インジウムスズ亜鉛酸化物の導電機構として、インジウム酸化物の過剰インジウムが電子キャリアを発生する導電機構に加え、インジウムにｎ型ドーパントとしてのスズを添加することによって、４価のスズを活性化させて電子キャリアを増やすようにする導電機構が有効に作用するとともに、活性化すると電子キャリアのアクセプタとなって電子キャリアを消費する亜鉛の阻害因子を少なくすることができ、大気中の水分、酸素または有機物との反応を抑制して良好な低抵抗接続が期待できる。また、前記の酸化物透明導電膜は弱酸でのエッチングが容易でありサイドエッチング量も少ないので、インジウムスズ酸化物膜よりも一層微細配線加工が可能となる。更に、前記の酸化物透明導電膜は弱酸でのエッチングが可能となることから、銅配線を伴う構造を採用しても、銅配線を腐食させることなくエッチング処理することができる。
【００１０】
更に本発明は、亜鉛とインジウムとスズの量を前記の範囲とすることでアモルファス状態で成膜し、その後少なくとも接続部分表面を結晶化させることが容易にでき、確実にスズによる電子キャリアを増大させて良好な導電性を確保することができ、電子キャリアを消費する亜鉛の阻害因子を少なくし、更に大気中の水分、酸素または有機物との反応を抑制できる。
【００１１】
本発明において、前記亜鉛とインジウムとスズの合計量に対する亜鉛の原子数比が２ａｔ％ないし７ａｔ％であり、前記亜鉛とインジウムとスズの合計量に対するスズの原子数率が５ａｔ％ないし１０ａｔ％であることを特徴とすることが、良好な導電性と反応抑制力を得る上で更に好ましい。
【００１２】
本発明の電子機器は、先に記載の酸化物透明導電膜を電気回路の少なくとも一部として備えてなることを特徴とする。
先に記載の酸化物透明導電膜を備えた電子機器であるならば、微細化された配線構造を採用しても、低抵抗で他の部品との接続ができ、大気中に放置しても接続抵抗の劣化が少なく、弱酸でエッチングが可能であり、微細加工もできる配線を備えた電子機器を提供できる。
【００１３】
更に本発明のターゲットは、インジウム酸化物とスズ酸化物と亜鉛酸化物を含む複合酸化物からなり、亜鉛とインジウムとスズの合計量に対する亜鉛の原子数率が２ａｔ％ないし１０ａｔ％であり、亜鉛に対するスズの原子数比が１以上であり、かつ、亜鉛とインジウムとスズの合計量に対するスズの原子数率が５ａｔ％ないし１２ａｔ％であることを特徴とする。この組成のターゲットをスパッタ成膜用ターゲットとして用いるならば、先に説明したような微細化された配線構造を採用しても、低抵抗で他の部品との接続ができ、大気中に放置しても接続抵抗の劣化が少なく、弱酸でエッチングが可能であり、微細加工もできる透明導電膜の配線を得ることができる。
【００１５】
本発明の酸化物透明導電膜形成基材の製造方法は、基板上に、インジウム酸化物とスズ酸化物と亜鉛酸化物を含む複合酸化物からなり、亜鉛とインジウムとスズの合計量に対する亜鉛の原子数率が２ａｔ％ないし７ａｔ％であり、亜鉛に対するスズの原子数比が１以上であり、かつ、亜鉛とインジウムとスズの合計量に対するスズの原子数比が５ａｔ％ないし１０ａｔ％である非晶質酸化物透明導電膜を成膜し、この非晶質酸化物透明導電膜をエッチング処理してパターニングした後、更に熱処理することで前記パターニング後の非晶質酸化物透明導電膜の少なくとも一部を結晶化することを特徴とする。
インジウム酸化物とスズ酸化物と亜鉛酸化物を含む複合酸化物であり、少なくとも接続部分においてスズが亜鉛よりも多い組成とされ、少なくとも接続部分が結晶性を有する非晶質酸化物透明導電膜であるならば、インジウム亜鉛酸化物の導電機構として、インジウムにｎ型ドーパントとしてのスズを添加することにより活性化させて電子キャリアを増やすようにする導電機構が有効に作用するとともに、活性化すると電子キャリアのアクセプタとなって電子キャリアを消費する亜鉛の阻害因子を少なくでき、大気中の水分、酸素または有機物との反応を抑制して良好な接続ができる配線を備えた基板を提供できる。また、前記の複合酸化物であるならば、成膜時のアモルファス状態において弱酸によるエッチングが可能で、微細加工ができ、結晶化後は低抵抗接続ができる。
【００１７】
本発明の液晶表示装置は、互いに対向する一対の基板間に液晶を挟持した液晶表示装置であって、該一対の基板の少なくとも一方の基板に先に記載の酸化物透明導電膜形成基板が用いられてなることを特徴とする。
これにより、先に記載の特徴を有する酸化物透明導電膜基板を備えた液晶表示装置を提供できる。
【００１８】
【発明の実施の形態】
以下に本発明の実施形態について詳細に説明する。
本発明の酸化物透明導電膜は、インジウム（Ｉｎ）酸化物（Ｉｎ2Ｏ3）と、スズ（Ｓｎ）酸化物（ＳｎＯ2）と、亜鉛（Ｚｎ）酸化物（ＺｎＯ）を主成分とする複合酸化物からなる。これらの主成分の酸化物の外に数ａｔ％程度の不純物を含んでいても差し支えない。
この実施形態の酸化物透明導電膜においては、他の配線あるいは導電体と接続して用いられるので、これらとの接続部分において、少なくともスズが亜鉛よりも多く配合され、結晶性を示すことが必要である。例えば、酸化物透明導電膜の表面部分において配線や他の導体との接続を行う場合は、表面部分の組成において少なくともスズが亜鉛よりも多く配合され、結晶性を示すことが必要である。
【００１９】
次に本発明の酸化物透明導電膜において、亜鉛とインジウムとスズの合計量に対する亜鉛の原子数率が１ａｔ％ないし９ａｔ％であり、亜鉛に対するスズの原子数比が１以上であり、かつ、亜鉛とインジウムとスズの合計量に対するスズの原子数率が２０ａｔ％以下、より好ましくは１ａｔ％以上、２０ａｔ％以下の範囲である。
そして更に、前記亜鉛とインジウムとスズの合計量に対する亜鉛の原子数率が２ａｔ％ないし７ａｔ％であり、前記亜鉛とインジウムとスズの合計量に対するスズの原子数率が５ａｔ％ないし１０ａｔ％であることがより好ましい。さらに、インジウムの組成範囲は、亜鉛とインジウムとスズの合計量に対するインジウムの原子数率が９８ａｔ％以下、７５ａｔ％以上である。
【００２０】
インジウム酸化物は主成分であり、複合酸化物中において酸素と結合していない過剰インジウムが電子キャリアを発生し、酸素欠損型の導電機構を構成する。添加成分としてのスズ酸化物は複合酸化物中において４価のスズを活性化して電子キャリアを発生するために重要である。また、複合酸化物がアモルファス状態であると亜鉛酸化物の２価の亜鉛は活性化しないので、電子キャリアを消費するアクセプタとならない。これら添加物のバランスを考慮して前記の組成範囲を選択する。
【００２１】
また、前述の組成の酸化物透明導電膜を実際の配線用として用いる場合、他の配線や端子との接続部分は少なくとも結晶性であることが好ましい。前記組成範囲の酸化物透明導電膜は通常の成膜のままではアモルファス膜であるが、これを結晶化温度以上に加熱するアニール処理（１８０℃〜３００℃の温度に加熱する熱処理）を行えば容易に結晶化する。なお、熱処理温度は周囲の回路や基板の耐熱温度に応じて使い分けることができるが、後述する液晶パネル用として利用した場合に、周辺回路や基板の耐熱性から、好ましくは、２５０℃以下、２００℃程度がより好ましいと考えられる。
【００２２】
前述の組成の酸化物透明導電膜は、成膜のままでのアモルファス状態ではＴＣＰとの接触抵抗は高く（４１Ω程度）、微細配線接続用として良好な抵抗であるとは言えないが、これを熱処理して少なくとも表面部分（表面から深さ５０Å程度）を結晶化することで少なくとも接続部分を低抵抗化（２.３Ω程度）することができる。この結晶化する際の熱処理雰囲気は、大気中、Ｎ2雰囲気中、Ｈ2２０％、Ｎ2８０％雰囲気中、Ｏ2２０％、Ｎ2８０％雰囲気中、真空雰囲気中のいずれでも良い。なお、前記結晶化した酸化物透明導電膜は大気中の水分（あるいは酸素）との結合を防止できるので、経時的に接続抵抗が上昇することもない。
また、前述の組成のアモルファス状態の酸化物透明導電膜は希塩酸、有機酸等の弱酸でのエッチングが容易にできるので、アモルファス状態の酸化物透明導電膜のままの状態でエッチング処理し、パターニングを行い配線を形成し、パターニング後に配線接続部分などの必要部分を熱処理して配線接続部分を低抵抗化することで微細回路接続部分であっても低抵抗接続ができる。
【００２３】
次に、前述の組成の酸化物透明導電膜を形成するには、スパッタ成膜等の成膜法で絶縁性の基板等の上面に成膜し、熱処理することで得ることができるが、その場合に用いるターゲットとして以下の組成のターゲットが好ましい。
好適に使用できるターゲットの組成は、インジウム酸化物とスズ酸化物と亜鉛酸化物を含む複合酸化物からなり、亜鉛とインジウムとスズの合計量に対する亜鉛の原子数率が１ａｔ％ないし１２ａｔ％であり、亜鉛に対するスズの原子数比が１以上であり、かつ、亜鉛とインジウムとスズの合計量に対するスズの原子数率が２２ａｔ％以下のものである。
また、前述のターゲットとして、前記亜鉛とインジウムとスズの合計量に対する亜鉛の原子数率が２ａｔ％ないし１０ａｔ％であり、前記亜鉛とインジウムとスズの合計量に対するスズの原子数比が５ａｔ％ないし１２ａｔ％であることがより好ましい。
【００２４】
前述の組成の酸化物透明導電膜を得るために用いるターゲットにおいて、スパッタした際に亜鉛とスズは飛散し易く、膜中に取り込まれ難いので、ターゲットとして亜鉛とスズを目的の組成の膜よりも多く含む組成で良い。
【００２５】
図１〜図３は本実施形態の酸化物透明導電膜膜を用いて構成されたアクティブマトリクス型の液晶パネル（電子機器）の一例を示すものである。
この例の液晶パネルＰは、上下に対向配置された透明の基板１、２の間に液晶３が封止された構造とされ、上側の基板１の液晶側にカラーフィルタ４と前述の組成の酸化物透明導電膜からなる共通電極５が形成され、下側の基板２の上面側に前述の組成の酸化物透明導電膜からなる画素電極６が縦横に複数整列形成されている。また、下側の基板２の上面において画素電極６…の間の領域には銅等の導電性の金属材料からなるゲート配線７とソース配線８とがマトリクス状に配線され、ゲート配線７とソース配線８とで囲まれた領域に前記画素電極６が配置されるとともに、各画素電極６とゲート配線７あるいはソース配線８とを接続するようにスイッチング素子としての薄膜トランジスタ（ＴＦＴ）９が形成されている。更に図１において基板１の上側と基板２の下側には各々偏光板１０Ａ、１０Ｂが配置されている。
【００２６】
なお、図１に示す液晶パネルＰは３列×３行分の画素電極６のみを示しているが実際の液晶パネルにおいては有効表示画素として数百×数百の画素が設けられていて、画素数に応じた画素電極６が設けられる。また、液晶パネルＰの有効表示領域（表示に寄与する画素電極６が形成された領域）の外側の配線領域とされる額縁部分におけるゲート配線７とソース配線８の接続部分においてこれら配線の接続端子部が設けられているが、図１では記載の簡略化のためにゲート配線接続部とソース配線接続部の記載は省略した。また、液晶３は基板１、２の周縁部に形成された図示略の封止材と基板１、２に囲まれて封止されているが、封止材の部分の構成も図１では省略した。
【００２７】
図１に示す構成の液晶パネルＰにおいて、薄膜トランジスタ９の部分とその周囲の配線構造は例えば図２と図３に示すように構成されている。
図２に示す断面構造において、ゲート配線７の一部から引き出して設けたゲート電極１１と画素電極６が基板２上に形成され、これらを覆ってゲート絶縁膜１２が形成され、ゲート電極１１上のゲート絶縁膜１２上にアイランド状の半導体膜１３が形成され、半導体膜１３の両端部側に個々にオーミックコンタクト膜１４を介してソース電極１５とドレイン電極１６とが設けられ、ソース電極１５が前記ソース配線８に接続され、ドレイン電極１６がゲート絶縁膜１２に形成されたコンタクトホール部分の導通部１７を介して画素電極６に接続され、導通部１７と画素電極６との接触部分が接続部分６ａとされ、更にこれらの部分を覆って絶縁膜１８が形成されている。なお、実際の基板２の液晶側には配向膜が形成されるが図２では配向膜を省略した。
【００２８】
また、液晶パネルＰの周縁部分の額縁部分において、ゲート配線７の端子部分においては、図２に示すように、ゲート配線７の端部７ａがゲート絶縁層１２で覆われ、ゲート配線７の端部７ａの外側の基板２上に前述の組成の酸化物透明導電膜からなるゲート端子６Ａが形成され、このゲート端子６Ａと前記ゲート端子７ａが先のソース配線８の材料と同等の導電材料からなる接続層２０で接続されてこの部分が接続部分６ｂとされるとともに、接続層２０が先の絶縁膜１８で覆われている。そしてゲート端子６Ａの端部に、ＴＣＰ配線がなされるための端子部２１がＡＣＦ（アニソトロピックコンタクトフィルム）等の導電層２２で接続されてこの部分が接続部分６ｃとされている。
【００２９】
次に、液晶パネルＰの周縁部分の額縁部分において、ソース配線８の端子部分においては、図３に示すように、ゲート絶縁膜１２の端部側に前述の組成の酸化物透明導電膜からなるソース端子６Ｂが形成され、このソース端子６Ｂに前記ソース配線８の端部が接続され、これらの接続部分を覆って前記絶縁膜１８が形成されている。そして、ソース端子６Ｂの端部に、ＴＣＰ配線がなされるための端子部２５がＡＣＦ（アニソトロピックコンタクトフィルム）等の導電層２６で接続されている。
【００３０】
以上の構成の液晶パネルＰにあっては、図２に示すように、画素電極６にドレイン電極１６の導通部１７が接続される接続部分６ａと、ゲート端子６Ａに接続層２０が接続される接続部分６ｂと、ゲート端子６Ａに端子部２１が接続される接続部分６ｃと、図３に示すように、ソース端子６Ｂにソース配線８の端部が接続される接続部分６ｄと、ソース端子６Ｂに端子部２５が接続される接続部分６ｅにおいて、いずれも酸化物透明導電膜と他の導電体との接続がなされている。
ここで画素電極６とゲート端子６Ａとソース端子６Ｂとが前述の酸化物透明導電膜からなるならば、いずれの部分においても低い接続抵抗で接続ができる。しかも、これらの接続部分は、液晶パネルＰの微細化が進められるにつれて微細化されてきており、幅において５〜４０×１０-6ｍ程度に微細化されてきているので、このような微細化された接続部分を更に微細化した次世代の微細化パネルの構造においても十分に良好な接続ができる。
【００３１】
ここで、図２と図３に示す構造を実現するには、アモルファス状態の酸化物透明導電膜を形成後、エッチングによって画素電極６、ゲート端子６Ａ、ソース端子６Ｂを形成した後に他の層の導体部分との接続を行う必要がある。ここで先の組成の酸化物透明導電膜であるならば、エッチング液として強酸ではなく、希塩酸や有機酸などの弱酸でエッチングできるので、サイドエッチ量を少なくすることができ、その分微細構造をエッチングで得ることができる。
そして、酸化物透明導電膜に微細エッチングを行って、規定サイズの画素電極６あるいは、端子６Ａ、６Ｂを形成した後、これらの膜を結晶化温度以上に加熱してアモルファス状態の膜を結晶化するならば、結晶化した部分の抵抗を低くできるので、ドレイン電極１６との接続、端子部２１、２５との接続を低抵抗で行うことができる。
以上のように酸化物透明導電膜をアモルファス状態でエッチングしてから結晶化して接続するならば、微細配線部分であっても、接続抵抗を低くしたままで接続した部分を備えた液晶パネル（電子機器）Ｐを得ることができる。
【００３２】
図４と図５は液晶パネルＰを構成する薄膜トランジスタ９の部分とその周囲の配線構造の第２の例を示すものである。
図４に示す断面構造において、ゲート配線７の一部から引き出して設けたゲート電極３１が基板２上に形成されており、これらを覆ってゲート絶縁膜３２が形成され、ゲート電極３１上のゲート絶縁膜３２上にアイランド状の半導体膜３３が形成され、半導体膜３３の両端部側に個々にオーミックコンタクト膜３４を介してソース電極３５とドレイン電極３６が設けられ、ソース電極３５が前記ソース配線８に接続され、これらを覆った絶縁膜３８上に画素電極６０が形成され、ドレイン電極３６が絶縁膜３８に形成されたコンタクトホール部分の導通部３７を介して画素電極６０の接続部分６０ａに接続されている。
【００３３】
また、液晶パネルＰの周縁部分の額縁部分において、ゲート配線７の端子部分においては、図４に示すように、ゲート配線７の端部７ｂがゲート絶縁層３２と絶縁膜３８で覆われ、ゲート絶縁膜３２と絶縁膜３８とにかけて形成されたコンタクトホール３９を埋めるように先の画素電極６０を構成する酸化物透明導電膜と同じ酸化物透明導電膜でゲート配線７の端部７ｂに接続されたゲート端子４０が形成されている。そして、ゲート端子４０の端部に、ＴＣＰ配線がなされるための端子部４１がＡＣＦ（アニソトロピックコンタクトフィルム）等の導電層４２で接続されて接続部分４０ａが形成されている。
【００３４】
次に、液晶パネルＰの周縁部分の額縁部分において、ソース配線８の端子部分においては、図５に示すように、ゲート絶縁膜３２上に前述のソース電極３６、ドレイン電極３５を構成する導電材料と同じ材料からなるソース端子４３が形成され、このソース端子４３上の絶縁膜３８に形成されたコンタクトホール４５部分に形成された前述の組成の酸化物透明導電材料からなるソース端子４６が形成され、このソース端子４６に、ＴＣＰ配線がなされるための端子部４７がＡＣＦ（アニソトロピックコンタクトフィルム）等の導電層４８で接続されて接続部分４６ａが形成されている。
【００３５】
図４と図５に示す構造を実現するには、酸化物透明導電膜を形成後、エッチングによって画素電極６０、ゲート端子４０、ソース端子４６を形成した後に接続を行う必要がある。ここで先の組成の酸化物透明導電膜であるならば、エッチング液として強酸ではなく、弱酸でエッチングできるので、サイドエッチ量を少なくすることができ、その分微細構造を実現できる。そして、微細エッチングを行って、規定サイズの画素電極６０あるいは、端子４０、４６を形成した後、これらの膜を結晶化温度以上に加熱してアモルファスの膜を結晶化するならば、結晶化した部分の抵抗を低くできるので、ドレイン電極３６との接続、端子部４１、４７との接続を低抵抗で行うことができる。
以上のようにアモルファス状態でエッチングしてから結晶化して接続するならば、微細配線部分であっても、接続抵抗を低くしたままで接続した部分を備えた液晶パネル（電子機器）Ｐを得ることができる。
【００３６】
なお、前述の実施形態においては、電子機器として液晶パネルを例にとって説明したが、本発明の酸化物透明導電膜を液晶パネル以外の透明導電膜が必要な各種の電子機器に広く適用できるのは勿論である。
【００３７】
【実施例】
複数枚のガラス基板上に、室温成膜、Ｏ2分圧６.３×１０-3Ｐａ（５×１０-5Torr）の条件でインジウムスズ酸化物膜（以下ＩＴＯ膜と略称する。Ｉｎ：Ｓｎ＝９２ａｔ％：８ａｔ％、厚さ１２００Å）とインジウムスズ亜鉛酸化物皮膜「Ｉｎ2Ｏ3-ＳｎＯ2-ＺｎＯ膜」（以下ＩＴＺＯ膜と略称する。Ｉｎ：Ｓｎ：Ｚｎ＝８８ａｔ％：９ａｔ％：３ａｔ％、厚さ１２００Å）とインジウム亜鉛酸化物皮膜（以下ＩＺＯ膜と略称する。Ｉｎ：Ｚｎ＝８２ａｔ％：１８ａｔ％、厚さ１２００Å）のいずれかを個々にスパッタ装置で形成し、各皮膜のＸ線回折ピークを求めた。ここで用いたターゲットは、ＩＴＯ膜の場合はＩｎ：Ｓｎ＝９０ａｔ％：１０ａｔ％の組成のターゲット、ＩＴＺＯ膜の場合は、Ｉｎ：Ｓｎ：Ｚｎ＝８５ａｔ％：１０ａｔ％：５ａｔ％の組成のターゲット、ＩＺＯ膜の場合はＩｎ：Ｚｎ＝８３ａｔ％：１７ａｔ％の組成のターゲットとした。
また、インジウム亜鉛皮膜とインジウムスズ亜鉛皮膜については、２０％Ｈ2／Ｎ2の雰囲気のアニール炉において２５０℃に２時間加熱する熱処理を施した後のＸ線回折ピークも求めた。図６にＩＴＯ膜の結果を示し、図７にＩＴＺＯ膜の結果を示し、図８にＩＺＯ膜の結果を示す。
【００３８】
図６と図７に示す結果から、室温成膜した場合、ＩＴＯ膜は結晶性を示し、ＩＴＺＯ膜とＩＺＯ膜はいずれもブロードな曲線を示すアモルファス膜であることが判明した。また、ＩＴＺＯ膜は熱処理を施すと結晶化するが、ＩＺＯ膜は熱処理を施しても結晶化しないことが判明した。
以上のことから、本発明に係る組成のＩＴＺＯ膜は、成膜状態ではアモルファス状態であるがこれを熱処理することで結晶化できることが明らかになった。
また、ＩＴＺＯ膜は成膜のままのアモルファス状態において６００×１０-6Ω・ｃｍの抵抗を示したが、熱処理後は２５０×１０-6Ω・ｃｍの抵抗となり、アモルファス状態から結晶化することで抵抗値が減少することを確認できた。
【００３９】
図９は本発明に係るインジウムスズ亜鉛酸化物膜の熱処理後の状態がアモルファス相状態となるか、多結晶状態となるかを示すグラフである。
図９のグラフの縦軸においてＺｎ／（Ｉｎ＋Ｓｎ＋Ｚｎ）[ａｔ％]は、亜鉛とインジウムとスズの合計量に対する亜鉛の原子数率を示すもので、横軸のＳｎ／（Ｉｎ＋Ｓｎ＋Ｚｎ）[ａｔ％]は亜鉛とインジウムとスズの合計量に対するスズの原子数率を示す。
【００４０】
図９に描いたａ線は亜鉛とインジウムとスズの合計量に対するＺｎ：１ａｔ％の組成を示し、ｂ線は亜鉛とインジウムとスズの合計量に対するＺｎ：９ａｔ％の組成を示し、ｃ線は亜鉛に対するスズの原子数比が１の場合の組成を示す。
図９において、ａ線の下の組成範囲では、酸化物透明導電膜が成膜時に多結晶相となってしまい、弱酸では容易にエッチングできない組成範囲である。図９において、ｂ線の上の組成範囲では成膜のままのアモルファス状態の膜を熱処理（アニール）してもアモルファスのままの状態を維持する組成範囲であり、接続抵抗を低抵抗化できない組成範囲である。また、図９においてｃ線は亜鉛とスズの組成比が同一であることを示すので、電子キャリアを亜鉛が消費する割合が多くなり、ｃ線よりも上の組成範囲では電子キャリアを消費する亜鉛の量が多くなり過ぎて低抵抗接続できない組成範囲である。また、組成範囲がｃ線の下の領域であってもｃ線に近づくと抵抗が大きくなる傾向にあることを意味する。
【００４１】
また、図９の縦軸の亜鉛量が１０ａｔ％であって、横軸のスズ量が５ａｔ％の膜と縦軸の亜鉛量が１０ａｔ％であって、横軸のスズ量が９ａｔ％の膜はいずれも３００℃に加熱する熱処理を施しても結晶化しなかった試料である。これに対し、縦軸の亜鉛量が５ａｔ％であって、横軸のスズ量が８ａｔ％の膜と縦軸の亜鉛量が５ａｔ％であって、横軸のスズ量が９ａｔ％の膜はいずれも２３０℃で熱処理することで結晶化できた。更に、縦軸の亜鉛量が３ａｔ％であって、横軸のスズ量が６ａｔ％の膜と縦軸の亜鉛量が３ａｔ％であって、横軸のスズ量が９ａｔ％の膜はいずれも２００℃で熱処理することで結晶化できた。
以上のことから、亜鉛量を少なくすることで結晶化温度を低くできることが判明した。また、本発明に係る酸化物透明導電膜を電子機器に応用する場合、基板あるいはその上に積層する種々の膜の耐熱温度の制限から、熱処理温度はできる限り低い方が好ましい。よって、熱処理温度を低くすると同時に低接続抵抗化するためには、インジウムに対して添加する亜鉛量、スズ量ともに少ない方が好ましいと考えることができる。
更に、これらの種々の条件を十分に満足させるために、亜鉛に対するスズの原子数比が１を超える条件を満たした上で、亜鉛含有量に関し、１ａｔ％以上、９ａｔ％以下の範囲内でも、２ａｔ％以上、７ａｔ％以下の範囲がより好ましく、スズ含有量に関し、２０ａｔ％以下の範囲でも５ａｔ％以上、１０ａｔ％以下の範囲がより好ましい。
【００４２】
次に、図１０は先の成膜したまま（as.depo状態）のＩＴＺＯ膜において、亜鉛添加量（Ｚｎ添加量）を５ａｔ％に固定した場合にスズ含有量の大小に応じた６０秒でのエッチング量の変化を測定した結果を示す。エッチング液は３.５％濃度の塩酸溶液（弱酸溶液）を用いた。
図１０に示す結果から、Ｓｎの添加量が多いほどエッチング量は低下することが明らかである。よって本発明に係る酸化物透明導電膜を用いて微細配線化するためには、スズ添加量を調節することでエッチングレート（Ｅ／Ｒ）を適宜選択できることで対応可能であることが判明した。ただし、Ｓｎ添加量２０ａｔ％において得られるエッチング量は小さいので、これ以上Ｓｎ添加量を増加してもエッチング時間が長くなり、加工時間が増えるので、添加量の上限を２０ａｔ％とすることが好ましい。
【００４３】
図１１は先の成膜したままのＩＴＺＯ膜において、亜鉛添加量（Ｚｎ添加量）を３ａｔ％、スズ添加量（Ｓｎ）を９ａｔ％に設定した場合に得られた酸化物透明導電膜の透過率の波長依存性を示す。
図１１に示す結果から、本発明に係る酸化物透明導電膜は、可視光域（大略４５０ｎｍ〜７５０ｎｍ）において９０％を超える優れた透過率を示していることが明らかである。この値は従来から用いられているインジウムスズ酸化物膜の透明導電膜と同等か、波長に応じてはそれ以上に優れたものである。従って、本発明に係る酸化物透明導電膜を液晶パネル用の画素電極や透明配線として用いても明るい表示を得ることができることが明らかである。
【００４４】
図１２は先の組成のＩＴＺＯ膜において、成膜のままの膜の抵抗値とアニール後の膜の抵抗値に対する成膜雰囲気中の酸素分圧（Ｏ2分圧）依存性を測定した結果と、アモルファス状態のＩＴＯ膜のエッチングレート（Ｅ／Ｒ）に及ぼす酸素分圧依存性を示す。ＩＴＯ膜においても酸素分圧の微調整によってエッチングレート（Ｅ／Ｒ）の低いアモルファス状態のａ-ＩＴＯ膜を得ることができるが、酸素分圧の調整を厳密に行わないと、部分的にエッチングレート（Ｅ／Ｒ）の異なるａ-ＩＴＯ膜が生成されてしまう傾向がある。これは、ａ-ＩＴＯ膜をエッチングして配線を形成する場合に、成膜時の酸素分圧のばらつきによりエッチングむらを生じやすいａ-ＩＴＯ膜となり易く、ａ-ＩＴＯ膜では膜質により微細配線を精密に得ることが難しいことを意味する。
【００４５】
図１３はＴＣＰ接続を行った後、信頼性試験を行った結果を示す。また、各測定値は以下の表１に示す。表１のＴＣＰ抵抗とは、ＴＣＰによる接続（幅４０×１０-6ｃｍの金属端子電極との接続）を行い、任意の２本間の抵抗値を測定したものであり、ＴＣＰ接続による金属端子との接続部分５０本の平均値を示している。信頼性試験とは高温高湿（８０℃、９０％ＲＨ、２４０時間）後の抵抗値を測定したものである。
「表１」
0003961172.tif 000002
これらの結果から、ＩＺＯ膜でもａ-ＩＴＯ膜でも接触抵抗が経時的に大気中において上昇してゆくことが判明した。また、アニール処理によりａ-ＩＴＯは結晶化し、接触抵抗が低いまま安定することが判明した。なお、表１には記載されていないが、アニールしたＩＺＯ膜はＸ線回折ではアモルファスであることが判明し、接触抵抗は改善されるものの、ＩＴＯ膜と同程度まで改善はされなかった。  なお、信頼性試験として、高温ドライ８０℃、１０％ＲＨ、２４０Ｈの環境でも同等の試験を行ったが図１３に示す結果と全く同じ結果を得ることができた。  これらの試験結果から、アモルファス状態のＩＴＺＯ膜をアニールすることで低抵抗化することができ、しかも環境試験後においても低抵抗を保持できることが判明した。
【００４６】
図１４は亜鉛を原子数率で２ａｔ％、スズを原子数率で６ａｔ％含有するＩＴＺＯ膜のアニール前の分光分析結果を示し、図１５は亜鉛含有量とスズ含有量の測定結果を示す。
これらの図から、アニール前のアモルファス状態のＩＴＺＯ膜においては、膜の最表面部分において大気中の水分との反応により最表面部分に酸素が極めて多量（Ｏ／Ｉｎ比において２.１〜２.２程度）に含有されるとともに、最表面部分においてスズ含有量も多くなっていることがわかる。
【００４７】
図１６は先の組成のＩＴＺＯ膜のアニール後の分光分析結果を示し、図１７は亜鉛含有量とスズ含有量の測定結果を示す。
図１６と図１７に示す結果から膜の最表面部分における酸素割合は少なくなっており（Ｏ／Ｉｎ比において１.６前後）、アニールにより結晶化することで最表面部分の酸素割合が上昇していないことが明らかである。
【００４８】
図１８はアニールをしていない多結晶ＩＴＯ膜の分光分析結果、図１８はアモルファス状態のＩＺＯ膜の分光分析結果を示す。
【００４９】
以上図１４〜図１８に示す結果から鑑み、ＩＴＯ膜とＩＺＯ膜とＩＴＺＯ膜の組成構造比較を行うと、主成分であるＩｎ2Ｏ3の結晶構造を出発点として、ＩＴＯ膜はＳｎＯ2をドープした多結晶膜と考えた場合、４価のＳｎが活性化して電子キャリアを発生しているものと考えられる。これに対してＩＺＯ膜はＺｎＯをドープしたアモルファス膜と考えた場合、２価のＺｎはアモルファス状態では活性化していないと思われ、アクセプタとはならないと考えらえる。また、先の分析結果から、膜の表面においてＩＴＯ膜はスズリッチとなり、ＩＺＯ膜は亜鉛欠乏状態（Ｚｎプア状態）となっている特徴を有するが、注目すべきは、膜の表面部分においてＩＴＯ膜よりもＩＺＯ膜がより酸素リッチになっている点である。
【００５０】
Ｉｎ2Ｏ3を主体とする構造においては、酸素と結合していない過剰インジウムが電子キャリアを発生していると考えられるが、酸素リッチな組成ではこの酸素欠損型の導電機構が阻害され、電子キャリアの発生が少なくなる高抵抗層が最表面に形成されているものと推定できる。ＩＴＯ膜は結晶サイトで活性化した４価のスズが電子キャリアを生成するが、ＩＺＯ膜はＩｎ2Ｏ3の構造からの電子キャリアが導電機構の全てであり、亜鉛は活性化してもアクセプタとなることから導電機構に寄与はないと考えられる。これらのことから、多結晶性のＩＴＯ膜は酸素欠損型の導電機構が主体でこれに加えてスズが活性化することによるドーピングの効果による導電機構が複合して作用することで高い導電性を確保しているものと思われる。しかし、アモルファス状態のＩＺＯ膜は最表面部分において亜鉛欠乏状態であるので、酸素欠損型の導電機構のみが有効であり、また、ドーピングにより亜鉛はアクセプタとなるので、導電性には寄与しない。これに対してＩＴＺＯ膜であれば、酸素欠損型の導電機構に加えて、アクセプタとなる亜鉛よりも多く添加したスズの添加効果によりドーピング型としての導電機構も併せ持つのでより高い導電性を得られるものと考えられる。
【００５１】
【発明の効果】
以上説明したように、本発明は、インジウム酸化物とスズ酸化物と亜鉛酸化物を含む複合酸化物であり、少なくとも接続部分表面においてスズが亜鉛よりも多い組成とされ、少なくとも接続部分表面が結晶性を有する酸化物透明導電膜であり、亜鉛とインジウムとスズの合計量に対する亜鉛の原子数率が２ａｔ％ないし７ａｔ％であり、亜鉛に対するスズの原子数比が１以上であり、かつ、亜鉛とインジウムとスズの合計量に対するスズの原子数比が５ａｔ％ないし１０ａｔ％であるるので、インジウムスズ亜鉛酸化物の導電機構として、主構成成分であるインジウム酸化物の過剰インジウムが電子キャリアを発生することによる導電機構に加え、インジウムにｎ型ドーパントとしてのスズを添加することによって、４価のスズを活性化させて電子キャリアを増やすようにする導電機構を有効に作用できるとともに、活性化すると電子キャリアのアクセプタとなって電子キャリアを消費する亜鉛の阻害因子を少なくすることができ、大気中の水分との反応を抑制して良好な低抵抗接続を実現できる。また、前記複合酸化物の酸化物透明導電膜は希塩酸や有機酸等の弱酸でのエッチングが容易でありサイドエッチング量も少ないので、インジウムスズ酸化物膜よりも一層微細配線加工が可能となる。更に、前記複合酸化物の酸化物透明導電膜は希塩酸等の弱酸でのエッチングが可能となることから、銅配線を伴う構造と併用しても、銅配線を腐食させることなくエッチングすることができる。よって、エッチング工程が容易になるとともに、銅配線と酸化物透明導電膜の配線とを混在させた回路構成設計時の自由度が向上する。
【００５３】
本発明の電子機器は、先に記載の酸化物透明導電膜を電気回路の少なくとも一部として備えてなるので、微細化された配線構造を採用しても、低抵抗で他の部品との接続ができ、大気中に放置しても接続抵抗の劣化が少なく、弱酸でエッチングが可能であり、微細加工もできる配線を備えた電子機器を提供できる。
【００５４】
本発明の酸化物透明導電膜形成基材の製造方法によれば、先の非晶質酸化物透明導電膜をアモルファス状態で形成し、エッチング処理しパターニングしてからこれを結晶化するので、アモルファス状態のエッチング容易な状態で弱酸で微細エッチングを行うことができ、結晶化した後では低抵抗で他の導体に接続できるので、微細回路であっても良好な接続ができる配線を備えた基板を提供できる。更に、前記製造方法で得られた基板を備えた液晶表示装置であるならば、微細回路であっても配線接続部分で低い接続抵抗で接続した構造を提供できる。特に、亜鉛とインジウムとスズの合計量に対する亜鉛の原子数率が２ａｔ％ないし７ａｔ％であり、亜鉛に対するスズの原子数比が１以上であり、かつ、亜鉛とインジウムとスズの合計量に対するスズの原子数比が５ａｔ％ないし１０ａｔ％である非晶質酸化物透明導電膜をアモルファス状態で成形し、これを結晶化することにより、良好な導電性と反応抑制力を得ることができる。
また、前述の非晶質酸化物透明導電膜を形成する場合のターゲットとして、インジウム酸化物とスズ酸化物と亜鉛酸化物を含む複合酸化物からなり、亜鉛とインジウムとスズの合計量に対する亜鉛の原子数率が２ａｔ％ないし１０ａｔ％であり、亜鉛に対するスズの原子数比が１以上であり、かつ、亜鉛とインジウムとスズの合計量に対するスズの原子数率が５ａｔ％ないし１２ａｔ％であるターゲットにより、前記目的の酸化物透明導電膜を成膜することができる。
【図面の簡単な説明】
【図１】  図１は本発明に係る酸化物透明導電膜を備えた液晶パネルの概略構成を示す図。
【図２】  図２は図１に示す液晶パネルに設けられる第１の例の薄膜トランジスタ部分とゲート端子部分の断面構造を示す図。
【図３】  図３は図１に示す液晶パネルに設けられる第１の例のソース端子部分の断面構造を示す図。
【図４】  図４は図１に示す液晶パネルに設けられる第２の例の薄膜トランジスタ部分とゲート端子部分の断面構造を示す図。
【図５】  図５は図１に示す液晶パネルに設けられる第２の例のソース端子部分の断面構造を示す図。
【図６】  図６はＩＴＯ膜のＸ線回折試験結果を示す図。
【図７】  図７はＩＴＺＯ膜のＸ線回折試験結果を示す図。
【図８】  図８はＩＺＯ膜のＸ線回折試験結果を示す図。
【図９】  図９は本発明に係る酸化物透明導電膜が結晶化状態あるいはアモルファス状態となる場合の亜鉛含有量依存性とスズ含有量依存性を示す図。
【図１０】  図１０は本発明に係る酸化物透明導電膜におけるスズ添加量に対するエッチング量依存性を示す図。
【図１１】  図１１は本発明に係る酸化物透明導電膜における光透過率の波長依存性を示す図。
【図１２】  図１２は本発明に係る酸化物透明導電膜の比抵抗値に対する成膜時の酸素分圧依存性とＩＴＯ膜のエッチングレートに対する成膜時の酸素分圧依存性を示す図。
【図１３】  図１３は本発明に係る酸化物透明導電膜のＴＣＰ接続抵抗の信頼性試験結果を示す図。
【図１４】  図１４は本発明に係る酸化物透明導電膜のアモルファス状態での分光分析結果を示す図。
【図１５】  図１５は本発明に係る酸化物透明導電膜のアモルファス状態での分光分析結果でスズ含有量と亜鉛含有量を示す図。
【図１６】  図１６は本発明に係る酸化物透明導電膜の多結晶状態での分光分析結果を示す図。
【図１７】  図１７は本発明に係る酸化物透明導電膜の多結晶状態での分光分析結果でスズ含有量と亜鉛含有量を示す図。
【図１８】  図１８は多結晶状態のＩＴＯ膜の分光分析結果を示す図。
【図１９】  図１９はアモルファスのＩＺＯ膜の分光分析結果を示す図。
【符号の説明】
１、２…基板、
６、６０…画素電極（酸化物透明導電膜）
６Ａ、４０…ゲート端子（酸化物透明導電膜）
６Ｂ、４６…ソース端子（酸化物透明導電膜）
６ａ、６ｂ、６ｃ…接続部分
４０…ゲート端子
４１、４７…端子部
４６…ソース端子
６０ａ、４０ａ、４６ａ…接続部分
７…ゲート配線
８…ソース配線
【図１】
0003961172.tif 000003
【図２】
0003961172.tif 000004
【図３】
0003961172.tif 000005
【図４】
0003961172.tif 000006
【図５】
0003961172.tif 000007
【図６】
0003961172.tif 000008
【図７】
0003961172.tif 000009
【図８】
0003961172.tif 000010
【図９】
0003961172.tif 000011
【図１０】
0003961172.tif 000012
【図１１】
0003961172.tif 000013
【図１２】
0003961172.tif 000014
【図１３】
0003961172.tif 000015
【図１４】
0003961172.tif 000016
【図１５】
0003961172.tif 000017
【図１６】
0003961172.tif 000018
【図１７】
0003961172.tif 000019
【図１８】
0003961172.tif 000020
【図１９】
0003961172.tif 000021